(57)【要約】      （修正有）【課題】良好な感度を有しながら、ジッター及び保存安定性の点でも十分な特性を有する光記録媒体及びそれに用いられる光記録材料を提供する。【解決手段】下記一般式（１）で表されるカチオンと、下記一般式（２）で表されるアゾ化合物と金属とのキレート化合物とを含有する記録層を備える光記録媒体。2007090576.tif 000025【選択図】  なし【特許請求の範囲】
【請求項１】
光の照射により情報の記録が可能な光記録媒体に用いられる光記録材料であって、
下記一般式（１）で表されるカチオンと、
下記一般式（２）で表されるアゾ化合物と金属とのキレート化合物と、を含有する光記録材料。
【化１】
2007090576.tif 000021
［式（１）中、
Ｒ１及びＲ２はそれぞれ独立に下記化学式（１０）で表される１価の基、炭素数１〜４のアルキル基、置換基を有していてもよいベンジル基、又は互いに連結して３〜６員環を形成する基を示し、
Ｒ３及びＲ４はそれぞれ独立に下記化学式（１０）で表される１価の基、炭素数１〜４のアルキル基、又は互いに連結して３〜６員環を形成する基を示し、
Ｒ５及びＲ６はそれぞれ独立に置換基を有していてもよいアルキル基又は置換基を有していてもよいアリール基を示し、
Ｒ７は水素原子、ハロゲン原子、シアノ基、置換基を有していてもよいアルキル基又は置換基を有していてもよいアリール基を示し、
Ｑ１及びＱ２はそれぞれ独立に置換基を有していてもよいベンゼン環又は置換基を有していてもよいナフタレン環を形成する基を示し、
Ｒ１、Ｒ２、Ｒ３及びＲ４のうち少なくとも１個は下記化学式（１０）で表される１価の基であり、
【化２】
2007090576.tif 000022
式（２）中、Ａｒ１及びＡｒ２はそれぞれ独立に置換基を有していてもよいアリール基を示し、Ａｒ１及びＡｒ２のうち少なくともいずれか一方は、金属原子に配位可能な置換基を有するアリール基、又は金属原子に配位可能な窒素原子を有し置換基を有していてもよい含窒素複素芳香族環からなるアリール基である。］
【請求項２】
前記カチオン及びその対アニオンからなる塩と、前記キレート化合物とを混合して得られる、請求項１記載の光記録材料。
【請求項３】
光の照射により情報の記録が可能な光記録媒体であって、
下記一般式（１）で表されるカチオンと、
下記一般式（２）で表されるアゾ化合物と金属とのキレート化合物と、を含有する記録層を備える光記録媒体。
【化３】
2007090576.tif 000023
［式（１）中、
Ｒ１及びＲ２はそれぞれ独立に下記化学式（１０）で表される１価の基、炭素数１〜４のアルキル基、置換基を有していてもよいベンジル基、又は互いに連結して３〜６員環を形成する基を示し、
Ｒ３及びＲ４はそれぞれ独立に下記化学式（１０）で表される１価の基、炭素数１〜４のアルキル基、又は互いに連結して３〜６員環を形成する基を示し、
Ｒ５及びＲ６はそれぞれ独立に置換基を有していてもよいアルキル基又は置換基を有していてもよいアリール基を示し、
Ｒ７は水素原子、ハロゲン原子、シアノ基、置換基を有していてもよいアルキル基又は置換基を有していてもよいアリール基を示し、
Ｑ１及びＱ２はそれぞれ独立に置換基を有していてもよいベンゼン環又は置換基を有していてもよいナフタレン環を形成する基を示し、
Ｒ１、Ｒ２、Ｒ３及びＲ４のうち少なくとも１個は下記化学式（１０）で表される１価の基であり、
【化４】
2007090576.tif 000024
式（２）中、Ａｒ１及びＡｒ２はそれぞれ独立に置換基を有していてもよいアリール基を示し、Ａｒ１及びＡｒ２のうち少なくともいずれか一方は、金属原子に配位可能な置換基を有するアリール基、又は金属原子に配位可能な窒素原子を有し置換基を有していてもよい含窒素複素芳香族環からなるアリール基である。］
【請求項４】
前記記録層は、前記カチオン及びその対アニオンからなる塩と、前記キレート化合物とを混合して得られる混合物を含有する、請求項３記載の光記録媒体。
【発明の詳細な説明】
【技術分野】
【０００１】
本発明は、光の照射により情報の記録を行う光記録媒体及びそれに用いられる光記録材料に関する。
【背景技術】
【０００２】
光記録媒体としてはすでに、ＣＤ−Ｒ（追記型ＣＤ）やＤＶＤ−Ｒ（追記型ＤＶＤ）等の光記録ディスクが広く普及しているが、記録密度のさらなる高密度化のため、その記録・再生光の短波長化が進められている。例えば、ＣＤ−Ｒの現行の記録・再生波長は７８０ｎｍであるが、次世代のＣＤ−ＲやＤＶＤ−Ｒでは６３５〜６８０ｎｍまで短波長化される。このような短波長の光に対応するための光記録媒体に用いる色素としては、これまでにもシアニン色素を用いたもの等が知られている（例えば、特許文献１。）。
【特許文献１】特開平１１−３４４９９号公報
【発明の開示】
【発明が解決しようとする課題】
【０００３】
光記録媒体は、上記の短波長化に加えて、記録速度の高速化にも対応することが求められている。高速化のためには、より感度の高い色素を用いることが望ましいが、色素の高感度化にともなって、再生信号の時間方向の揺らぎ（ジッター）の増加や、保存安定性の低下をともなう傾向がある。
【０００４】
本発明は、上記事情に鑑みてなされたものであり、良好な感度を有しながら、ジッター及び保存安定性の点でも十分な特性を有する光記録媒体及びそれに用いられる光記録材料を提供することを目的とする。
【課題を解決するための手段】
【０００５】
本発明は、光の照射により情報の記録が可能な光記録媒体に用いられる光記録材料であって、下記一般式（１）で表されるカチオンと、下記一般式（２）で表されるアゾ化合物と金属とのキレート化合物と、を含有するものである。
【０００６】
【化１】
2007090576.tif 000002
【０００７】
式（１）中、Ｒ１及びＲ２はそれぞれ独立に下記化学式（１０）で表される１価の基、炭素数１〜４のアルキル基、置換基を有していてもよいベンジル基、又は互いに連結して３〜６員環を形成する基を示し、Ｒ３及びＲ４はそれぞれ独立に下記化学式（１０）で表される１価の基、炭素数１〜４のアルキル基、又は互いに連結して３〜６員環を形成する基を示し、Ｒ５及びＲ６はそれぞれ独立に置換基を有していてもよいアルキル基又は置換基を有していてもよいアリール基を示し、Ｒ７は水素原子、ハロゲン原子、シアノ基、置換基を有していてもよいアルキル基又は置換基を有していてもよいアリール基を示し、Ｑ１及びＱ２はそれぞれ独立に置換基を有していてもよいベンゼン環又は置換基を有していてもよいナフタレン環を形成する基を示し、Ｒ１、Ｒ２、Ｒ３及びＲ４のうち少なくとも１個は化学式（１０）で表される１価の基である。
【０００８】
【化２】
2007090576.tif 000003
【０００９】
式（２）中、Ａｒ１及びＡｒ２はそれぞれ独立に置換基を有していてもよいアリール基を示し、Ａｒ１及びＡｒ２のうち少なくともいずれか一方は、金属原子に配位可能な置換基を有するアリール基、又は金属原子に配位可能な窒素原子を有し置換基を有していてもよい含窒素複素芳香族環からなるアリール基である。
【００１０】
本発明の光記録材料、及び本発明の光記録媒体が備える光記録層は、上記のような特定の置換基を有するカチオンを色素として用い、さらに、これに上記キレート化合物を上記特定の比率で組み合わせたことによって、良好な感度を有しながら、ジッター及び保存安定性の点でも十分な特性を有するものとなった。
【００１１】
また、本発明の光記録材料は、上記カチオン及びその対アニオンからなる塩と、上記キレート化合物とを混合して得られるものであることが好ましく、本発明の光記録媒体が備える光記録層は、上記カチオン及びその対アニオンからなる塩と、上記キレート化合物とを混合して得られる混合物を含有することが好ましい。
【００１２】
かかる光記録材料及び光記録媒体は、二種以上の材料を単に混合して得られるものであるので、より効率的に製造することが可能となる。このような混合によって得られる光記録材料及び光記録媒体は、上記カチオンの対アニオンを含有し、さらには、キレート化合物の対カチオンも含有する場合があり、従来、これら対アニオン及び対カチオンが光記録材料の品質の安定性を損なう不純物として作用する傾向にあった。しかしながら、上記のような特定の色素を組み合わせた本発明の光記録材料及び光記録媒体においては、そのような弊害が生じにくいことを本発明者らは見出した。
【発明の効果】
【００１３】
本発明によれば、好な感度を有しながら、ジッター及び保存安定性の点でも十分な特性を有する光記録媒体及びそれに用いられる光記録材料が提供される。
【発明を実施するための最良の形態】
【００１４】
以下、必要に応じて図面を参照しつつ、本発明の好適な実施形態について詳細に説明する。但し、本発明は以下の実施形態に限定されるものではない。
【００１５】
図１は本発明に係る光記録媒体の一実施形態示す断面図である。図１に示す光記録媒体１００は、基板１０上に、第１記録層２０、半透明反射層３０、スペーサ層４０、第２記録層５０、反射層６０、接着層７０及びダミー基板８０がこの順で積層された積層構造を有する。光記録媒体１００は、６３０〜６８５ｎｍの短波長の光による情報の記録及びその再生が可能な追記型光記録ディスクである。記録及び再生用の光は、基板１０側（図中下側）から光記録媒体１００に照射される。
【００１６】
情報の記録の際、光記録媒体１００に対して、基板１０側の外表面１０ａから記録光をパルス状に照射される。このとき、適切なフォーカシングを行うことにより、第１記録層２０又は第２記録層５０の所望の部分に光エネルギーを選択的に吸収させ、その部分の光反射率を変化させる。この光反射率の変化により、情報が記録される。
【００１７】
基板１０及びダミー基板８０は、直径が６４〜２００ｍｍ程度、厚さが各０．６ｍｍ程度のディスク状の形状を有する。基板１０は記録光及び再生光に対して実質的に透明であることが好ましく、より具体的には、基板１０の記録光及び再生光に対する透過率が８８％以上であることが好ましい。基板１０及びダミー基板８０の材料としては、樹脂又はガラスが好ましく、中でも、ポリカーボネート樹脂、アクリル樹脂、アモルファスポリエチレン、ＴＰＸ、ポリスチレン系樹脂などの熱可塑性樹脂が特に好ましい。なお、ダミー基板８０は必ずしも透明である必要は無い。
【００１８】
基板１０の第１記録層２０側の面には、トラッキング用のグルーブ１２が形成されている。グルーブ１２は、スパイラル状の連続型グルーブであることが好ましく、その深さは０．１〜０．２５μｍ、幅は０．２０〜０．５０μｍ、グルーブピッチは０．６〜１．０μｍであることが好ましい。グルーブをこのような構成とすることにより、グルーブの反射レベルを低下させることなく良好なトラッキング信号を得ることができる。グルーブ１２は、上記樹脂を用いて射出成形等により基板１０を成形する際に同時に形成可能である。あるいは、平坦な基板上に、グルーブの形状に対応する凹凸が形成された樹脂スタンパ等からグルーブの形状を転写する、いわゆる２Ｐ法によりグルーブが形成された樹脂層を形成し、基板とこの樹脂層との複合基板を基板１０としてもよい。
【００１９】
第１記録層２０及び第２記録層５０のうち少なくとも一方は、上記一般式（１）で表されるカチオン（以下、「トリメチンシアニン色素カチオン」という場合がある。）と、アゾ化合物と金属とのキレート化合物とを含有する光記録材料で構成されている。第１記録層２０及び第２記録層５０を構成するそれぞれの光記録材料の組成は互いに同一でも異なっていてもよい。
【００２０】
式（１）において、Ｒ１及びＲ２はそれぞれ独立に上記化学式（１０）で表される１価の基、炭素数１〜４のアルキル基、置換基を有していてもよいベンジル基、又は互いに連結して３〜６員環を形成する基を示し、Ｒ３及びＲ４はそれぞれ独立に上記化学式（１０）で表される１価の基、炭素数１〜４のアルキル基、置換基を有していてもよいベンジル基、又は互いに連結して３〜６員環を形成する基を示す。なお、トリメチンシアニン色素カチオンは、式（１）の構造と、下記式（１’）の構造との間で平衡の状態にある。
【００２１】
【化３】
2007090576.tif 000004
【００２２】
Ｒ１〜Ｒ４のうち少なくとも１個は上記化学式（１０）で表される１価の基（以下「アリル基」という。）である。Ｒ１がアリル基でＲ２、Ｒ３及びＲ４が炭素数１〜４のアルキル基又は置換基を有していてもよいベンジル基であるか、Ｒ１及びＲ２がアリル基でＲ３及びＲ４が炭素数１〜４のアルキル基又は置換基を有していてもよいベンジル基であるか、Ｒ１及びＲ３がアリル基でＲ２及びＲ４が炭素数１〜４のアルキル基又は置換基を有していてもよいベンジル基であるか、又はＲ１、Ｒ２及びＲ３がアリル基でＲ４が炭素数１〜４のアルキル基又は置換基を有していてもよいベンジル基であることが好ましい。特に、Ｒ１がアリル基でＲ２、Ｒ３及びＲ４が炭素数１〜４のアルキル基又は置換基を有していてもよいベンジル基であるか、又はＲ１及びＲ３がアリル基でＲ２及びＲ４が炭素数１〜４のアルキル基又は置換基を有していてもよいベンジル基であることが好ましい。
【００２３】
Ｒ１〜Ｒ４が炭素数１〜４のアルキル基である場合、これらはメチル基、エチル基又はｎ−プロピル基であることが好ましい。Ｒ１〜Ｒ４が置換基を有していてもよいベンジル基である場合、これらは、メチル基若しくはハロゲン原子で置換されたベンゼン環を有するベンジル基、又は無置換のベンジル基であることが好ましい。Ｒ１及びＲ２、又はＲ３及びＲ４が、互いに連結して３〜６員環を形成する基である場合、これらはシクロプロパン環、シクロブタン環、シクロペンタン環又はシクロヘキサン環を形成することが好ましい。Ｒ１〜Ｒ４のうち、アリル基でない基から選ばれる少なくとも１個は、置換基を有していてもよいベンジル基であることが好ましい。これによりジッターが更に改善される。
【００２４】
Ｒ５及びＲ６はそれぞれ独立に置換基を有していてもよいアルキル基又は置換基を有していてもよいアリール基を示す。Ｒ５及びＲ６が置換基を有していてもよいアルキル基である場合、記録層を形成する際に用いる溶剤に対する溶解性を向上させる点から、Ｒ５及びＲ６のうち少なくとも１個が炭素数１〜５のアルキル基であることが好ましい。Ｒ５及びＲ６の好適な具体例としては、メチル基、エチル基、ｎ−ペンチル基、イソペンチル基、ネオペンチル基、ｎ−ヘキシル基、イソヘキシル基、ｎ−ヘプチル基、５−メチルヘキシル基、ｎ−オクチル基、３，４−ジメチルペンチル基、フェニル基等が挙げられる。これらの中でも、Ｒ５及びＲ６は、それぞれ独立にメチル基、エチル基、ｎ−プロピル基、イソプロピル基又はイソペンチル基であることが好ましい。
【００２５】
Ｒ７は水素原子、ハロゲン原子、シアノ基、置換基を有していてもよいアルキル基又は置換基を有していてもよいアリール基を示す。Ｒ７は水素原子、ハロゲン原子、炭素数１〜４のアルキル基、シアノ基、置換基を有していてもよいフェニル基又は置換基を有していてもよいベンジル基であることが好ましく、これらの中でも、水素原子であることが特に好ましい。
【００２６】
Ｑ１及びＱ２は、それぞれ独立に、置換基を有していてもよい芳香族環を形成する基を示す。この芳香族環は、Ｑ１又はＱ２が結合する環と縮合している。Ｑ１及びＱ２は、置換基を有していてもよいベンゼン環又は置換基を有していてもよいナフタレン環を形成することが好ましい。Ｑ１及びＱ２中の芳香族環が有する置換基としては、メチル基、エチル基、イソプロピル基、フルオロ基、クロロ基、ブロモ基、メトキシ基、ニトロ基又はシアノ基が好ましい。
【００２７】
トリメチンシアニン色素カチオンは、より具体的には、下記一般式（１１）、（１２）、（１３）、（１４）、（１５）、（１６）又は（１７）で表されるものであることが好ましい。
【００２８】
【化４】
2007090576.tif 000005
【００２９】
式（１１）〜（１７）において、Ｒ１、Ｒ２、Ｒ３、Ｒ４、Ｒ５及びＲ６は、式（１）におけるＲ１、Ｒ２、Ｒ３、Ｒ４、Ｒ５及びＲ６と、その好適な態様も含めて同義のものである。Ｘはハロゲン原子、ニトロ基、水酸基、置換基を有していてもよいアルコキシ基（好ましくはメトキシ基）、置換基を有していてもよいアリール基（好ましくはフェニル基）又は置換基を有していてもよいアルキル基（好ましくはメチル基、エチル基若しくはトリフルオロメチル基）を示し、同一分子中の複数のＸは同一でも異なっていてもよい。ｎは１〜４（好ましくは１又は２）の整数を示す。
【００３０】
一般式（１１）〜（１７）でそれぞれ表されるトリメチンシアニン色素カチオンの好適な具体例としては、下記化学式（Ｔ１）〜（Ｔ５８）でそれぞれ表されるものが挙げられる。これらは単独又は複数組み合わせて用いられる。これらトリメチンシアニン色素カチオンは、所定の置換基を有する化合物を出発物質として用いて、公知の方法で合成することができる
【００３１】
【化５】
2007090576.tif 000006
【００３２】
【化６】
2007090576.tif 000007
【００３３】
【化７】
2007090576.tif 000008
【００３４】
【化８】
2007090576.tif 000009
【００３５】
【化９】
2007090576.tif 000010
【００３６】
【化１０】
2007090576.tif 000011
【００３７】
これらトリメチンシアニン色素カチオンは、通常、その正電荷を中和する対アニオンと組み合わせて用いられる。この対アニオンとしては、例えば、ＣｌＯ４−、Ｉ−、ＢＦ４−、ＰＦ６−及びＳｂＦ６−等の１価の陰イオンが挙げられる。あるいは、上記キレート化合物がアニオンである場合には、これをトリメチンシアニン色素カチオンの対アニオンとして塩を形成してもよい。これらの中でも、ＰＦ６−及びＳｂＦ６−のうち少なくとも一方のアニオンが、レベリング率の最適化が容易である点で好ましい。
【００３８】
キレート化合物は、上記式（２）で表されるアゾ化合物が金属と配位して形成される金属キレート化合物であり、アゾ系色素、アゾ系染料等とも呼ばれるものである。
【００３９】
式（２）において、Ａｒ１及びＡｒ２はそれぞれ独立に置換基を有していてもよいアリール基を示し、少なくともいずれか一方は、金属原子に配位可能な置換基を有するアリール基、又は、金属原子に配位可能な窒素原子を有し置換基を有していてもよい含窒素複素芳香族環からなるアリール基である。金属原子に配位可能な置換基及び金属原子に配位可能な窒素原子は、アゾ基とともに金属に配位し得る位置（例えば、ベンゼン環の場合はオルソ位）にあることが好ましい。
【００４０】
Ａｒ１及びＡｒ２は、単環又は縮合多環若しくは環集合の多環の芳香族環を有する。このような芳香族環としては、ベンゼン環、ナフタレン環、ピリジン環、チアゾール環、ベンゾチアゾール環、オキサゾール環、ベンゾオキサゾール環、キノリン環、イミダゾール環、ピラジン環、ピロール環等が挙げられ、これらのなかでも、ベンゼン環、ピリジン環、キノリン環及びチアゾール環が特に好ましい。
【００４１】
金属原子に配位可能な置換基としては、活性水素を有する基が挙げられる。活性水素を有する基としては、水酸基、メルカプト基、アミノ基、カルボキシル基、カルバモイル基、置換基を有していてもよいスルファモイル基、スルホ基、スルホニルアミノ基等が挙げられ、これらの中でも、水酸基、１級若しくは２級のアミノ基又は置換基を有していてもよいスルファモイル基が特に好ましい。なお、Ａｒ１及びＡｒ２は、金属原子に配位可能な置換基以外の置換基を更に有していてもよい。
【００４２】
Ａｒ１及びＡｒ２が有する置換基は同一でも異なっていてもよいが、異なる場合には、Ａｒ１がニトロ基、ハロゲン原子（例えば塩素原子、臭素原子等）、カルボキシル基、スルホ基、スルファモイル基及びアルキル基（好ましくは炭素数１〜４、より好ましくはメチル基）からなる群より選ばれる少なくとも１種の基を有し、Ａｒ２がアミノ基（総炭素数が２〜８のジアルキルアミノ基が好ましく、例えばジメチルアミノ基、ジエチルアミノ基、メチルエチルアミノ基、メチルプロピルアミノ基、ジブチルアミノ基、ヒドロキシエチルメチルアミノ基等が挙げられる）、アルコキシ基（炭素数が１〜４であることが好ましく、例えばメトキシ基等が挙げられる）、アルキル基（好ましくは炭素数１〜４、より好ましくはメチル基）、アリール基（単環のものが好ましく、例えばフェニル基、クロロフェニル基等が挙げられる）、カルボキシル基及びスルホ基からなる群より選ばれる少なくとも１種の基を有することが好ましい。なお、Ａｒ１が置換基を有していてもよいフェニル基である場合、その置換基はアゾ基に対してメタ位又はパラ位にあることが好ましく、メタ位にあることがより好ましい。
【００４３】
より具体的には、Ａｒ１及びＡｒ２は、下記一般式（２０ａ）、（２０ｂ）、（２０ｃ）、（２０ｄ）、（２０ｅ）、（２０ｆ）、（２０ｇ）、（２０ｈ）又は（２０ｉ）で表される１価の基であることが好ましい。
【００４４】
【化１１】
2007090576.tif 000012
【００４５】
式（２０ａ）において、Ｚ１、Ｚ２及びＺ３はそれぞれ独立に水素原子、ハロゲン原子又はニトロ基を示し、これらのうち少なくとも１つはハロゲン原子又はニトロ基であることが好ましい。
【００４６】
式（２０ｂ）において、Ｒ２１、Ｒ２２、Ｒ２３及びＲ２４は、それぞれ独立に置換基を有していてもよい炭素数２〜８のアルキル基又は置換基を有していてもよいアリール基を示す。Ｒ２１及びＲ２３、並びにＲ２２及びＲ２４のそれぞれは、互いに連結して環を形成していてもよい。
【００４７】
式（２０ｃ）において、Ｒ２５、Ｒ２６、Ｒ２７及びＲ２８は、式（２０ｂ）中のＲ２１、Ｒ２２、Ｒ２３及びＲ２４と、その好ましい態様も含めて同様のものである。Ｒ２９は置換基を有していてもよいアルキル基又は置換基を有していてもよいアリール基を示す。Ｒ２９は、炭素数１〜４のアルキル基、トリフルオロメチル基、ペンタフルオロエチル基、２，２，２−トリフルオロエチル基、置換基を有していてもよいフェニル基又は置換基を有していてもよいベンジル基であることが好ましい。Ａは−ＳＯ２−又は−ＣＯ−で表される２価の基を示し、−ＳＯ２−で表される２価の基であることが好ましい。
【００４８】
式（２０ｄ）において、Ｒ３０、Ｒ３１、Ｒ３２及びＲ３３は、式（２０ｂ）中のＲ２１、Ｒ２２、Ｒ２３及びＲ２４と、その好ましい態様も含めて同様のものである。Ｒ３４は置換基を有していてもよいアルキル基又は置換基を有していてよいアリール基を示し、置換基を有していてもよい炭素数１〜４のアルキル基又は置換基を有していてもよいフェニル基であることが好ましい。
【００４９】
式（２０ｅ）及び（２０ｉ）において、Ｚ４及びＺ５は水素原子、ハロゲン原子又はニトロ基を示し、ハロゲン原子又はニトロ基であることが好ましい。
【００５０】
アゾ化合物の好適な具体例としては、下記化学式（Ａ１）〜（Ａ６３）でそれぞれ表されるものが挙げられる。
【００５１】
【化１２】
2007090576.tif 000013
【００５２】
【化１３】
2007090576.tif 000014
【００５３】
【化１４】
2007090576.tif 000015
【００５４】
【化１５】
2007090576.tif 000016
【００５５】
【化１６】
2007090576.tif 000017
【００５６】
キレート化合物を構成する金属（中心金属）としては、Ｃｏ、Ｍｎ、Ｃｒ、Ｔｉ、Ｖ、Ｎｉ、Ｃｕ、Ｚｎ、Ｍｏ、Ｗ、Ｒｕ、Ｆｅ、Ｐｄ、Ｐｔ、Ａｌ等の遷移金属が好ましい。あるいは、Ｖ、Ｍｏ、Ｗを、それぞれその酸化物イオンである、ＶＯ２＋、ＶＯ３＋、ＭｏＯ２＋、ＭｏＯ３＋、ＷＯ３＋等として有していてもよい。これらの中でも、ＶＯ２＋、ＶＯ３＋、Ｃｏ、Ｎｉ及びＣｕが特に好ましい。
【００５７】
キレート化合物においては、通常、上記のようなアゾ化合物が、２座又は３座配位子として、金属との間に配位結合を形成している。なお、アゾ化合物が活性水素を有する置換基を有する場合には、通常、その活性水素が脱離して２座又は３座配位子となる。
【００５８】
キレート化合物は、全体として中性の場合もあるし、アニオン又はカチオンである場合もある。キレート化合物がアニオンである場合、通常、その対カチオンとの塩を形成する。この対カチオンとしては、Ｎａ＋、Ｌｉ＋、Ｋ＋等の金属カチオンや、アンモニウム、テトラアルキルアンモニウム等が挙げられる。あるいは、上述のように、上記トリメチンシアニン色素カチオンを対カチオンとして塩を形成していてもよい。
【００５９】
キレート化合物の好適な具体例としては、上述のアゾ化合物が、表１に示す組み合わせで中心金属に配位して形成されたＮｏ．Ｃ１〜Ｃ４９のキレート化合物が挙げられ、これらを単独または複数組み合わせて用いられる。なお、表１に示すキレート化合物においては、中心金属の元素１個に対してアゾ化合物２個が配位している。また、表中、アゾ化合物及び中心金属をそれぞれ２種示したものは、それらを１：１のモル比で含有することを示し、中心金属を「Ｖ＝Ｏ」で示したものは、アゾ化合物をアセチルアセトンバナジウムに配位させたものを示す。これらキレート化合物は、公知の方法に従って合成して得ることができる（例えば、古川，Ａｎａｌ．Ｃｈｉｍ．Ａｃｔａ．，１４０，ｐ．２８９，１９８２年等参照。）。
【００６０】
【表１】
2007090576.tif 000018
【００６１】
光記録材料においては、上記キレート化合物の含有割合が、上記カチオン及びキレート化合物の合計量を基準として１０〜７０モル％であることが好ましい。この含有割合は１５〜５０モル％であることが好ましく、２０〜３０モル％であることがより好ましい。この含有割合が１０モル％未満であると光安定性が十分でなくなる傾向にあり、７０モル％を超えると、特に高速記録されたときにジッターが増大する傾向にある。
【００６２】
トリメチンシアニン色素カチオン及びキレート化合物を含有する光記録材料は、トリメチンシアニン色素カチオン及びその対アニオンからなる塩に、キレート化合物を混合した混合物とするか、又は、キレート化合物がアニオンである場合には、トリメチンシアニン色素カチオンとキレート化合物アニオンからなる塩（塩形成色素）を形成させて得ることができる。あるいは、上記混合物と塩形成色素とを共存させてもよい。
【００６３】
第１記録層２０及び第２記録層５０の厚さは、５０〜３００ｎｍとすることが好ましい。この範囲外では、反射率が低下して、ＤＶＤ規格に対応した再生を行うことが困難となる。また、グルーブ１２を充填する部分の第１記録層２０、及びグルーブ４２を充填する部分の第２記録層５０の膜厚を１００ｎｍ以上、特に１３０〜３００ｎｍとすると、変調度が極めて大きくなる点から好ましい。
【００６４】
第１記録層２０及び第２記録層５０の記録光及び再生光に対する消衰係数（複素屈折率の虚部ｋ）は、０〜０．２０であることが好ましい。消衰係数が０．２０を超えると十分な反射率が得られない傾向にある。また、これら記録層の屈折率（複素屈折率の実部ｎ）は１．８以上であることが好ましい。屈折率が１．８未満の場合、信号の変調度が小さくなる傾向にある。なお、屈折率の上限は特に制限されないが、有機色素の合成上の都合から、通常２．６程度である。
【００６５】
第１記録層２０及び第２記録層５０は、例えば、上記色素を含有する光記録材料を溶媒に溶解又は分散させた混合液を、基板１０又はスペーサ層４０上に塗布し、塗膜から溶媒を除去する方法により形成することができる。混合液の塗布方法としては、スピンコーティング法、グラビア塗布法、スプレーコート法、ディップコート法などが挙げられ、これらの中でもスピンコート法が好ましい。
【００６６】
混合液の溶媒としては、アルコール系溶媒（ケトアルコール系、エチレングリコールモノアルキルエーテル系等のアルコキシアルコール系を含む。）、脂肪族炭化水素系溶媒、ケトン系溶媒、エステル系溶媒、エーテル系溶媒、芳香族系溶媒、ハロゲン化アルキル系溶媒等が挙げられ、これらの中でもアルコール系溶媒及び脂肪族炭化水素系溶媒が好ましい。
【００６７】
アルコール系溶媒としては、アルコキシアルコール系、ケトアルコール系などが好ましい。アルコキシアルコール系溶媒は、アルコキシ部分の炭素原子数が１〜４であることが好ましく、かつアルコール部分の炭素原子数が１〜５、さらには２〜５であることが好ましく、総炭素原子数が３〜７であることが好ましい。具体的には、エチレングリコールモノメチルエーテル（メチルセロソルブ）やエチレングリコールモノエチルエーテル（エチルセロソルブ、エトキシエタノールともいう）やブチルセロソルブ、２−イソプロポキシ−１−エタノール等のエチレングリコールモノアルキルエーテル（セロソルブ）系や１−メトキシ−２−プロパノール、１−メトキシ−２−ブタノール、３−メトキシ−１−ブタ
ノール、４−メトキシ−１−ブタノール、１−エトキシ−２−プロパノール等が挙げられる。ケトアルコール系としてはジアセトンアルコール等が挙げられる。さらには２，２，３，３−テトラフルオロプロパノールなどのフッ素化アルコールも好適に用いることができる。
【００６８】
脂肪族炭化水素系溶媒としては、ｎ−ヘキサン、シクロヘキサン、メチルシクロヘキサン、エチルシクロヘキサン、シクロオクタン、ジメチルシクロヘキサン、ｎ−オクタン、ｉｓｏ−プロピルシクロヘキサン、ｔ−ブチルシクロヘキサンなどが好ましく、なかでもエチルシクロヘキサン、ジメチルシクロヘキサンなどが好ましい。
【００６９】
また、ケトン系溶媒としてはシクロヘキサノンなどが挙げられる。
【００７０】
本実施形態では、２，２，３，３−テトラフルオロプロパノールなどのフッ素化アルコールが特に好ましい。また、エチレングリコールモノアルキルエーテル系等のアルコキシアルコール系が好ましく、中でもエチレングリコールモノエチルエーテル、１−メトキシ−２−プロパノール、１−メトキシ−２−ブタノール等が好ましい。溶媒は１種を単独で用いてもよく、あるいは２種以上の混合溶媒であってもよい。例えばエチレングリコールモノエチルエーテルと１−メトキシ−２−ブタノールとの混合溶媒が好適に使用される。また、混合液は、上記成分の他にも、適宜、バインダー、分散剤、安定剤などを含有してもよい。
【００７１】
半透明反射層３０は、記録光及び再生光に対する光透過率が４０％以上であるとともに、適度な光反射率を有する層である。半透明反射層３０は、ある程度の耐食性があることが望ましい。更に、半透明反射層３０は、スペーサ層４０を構成する材料が第１記録層２０にまで浸出して記録層が侵されないように、遮断性を有することが望ましい。
【００７２】
半透明反射層３０としては、例えば、反射率の高い金属または合金の薄膜を採用できる。例えば、Ａｕ、Ａｌ、Ａｇ、Ｃｕ、Ｔｉ、Ｃｒ、Ｎｉ、Ｐｔ、Ｔａ、Ｐｄ、Ｍｇ、Ｓｅ、Ｈｆ、Ｖ、Ｎｂ、Ｒｕ、Ｗ、Ｍｎ、Ｒｅ、Ｆｅ、Ｃｏ、Ｒｈ、Ｉｒ、Ｚｎ、Ｃｄ、Ｇａ、Ｉｎ、Ｓｉ、Ｇｅ、Ｔｅ、Ｐｂ、Ｐｏ、Ｓｎ、Ｂｉ、希土類金属又はこれらを含む合金を半透明反射層３０の材料として用いることが可能である。この中でもＡｕ、Ａｌ及びＡｇは、反射率が高く半透明反射層３０の材料として適している。なかでもＡｇを５０％以上含有する合金、例えば、Ａｇ−Ｂｉ合金が好ましい。この場合、合金中のＡｇの濃度は、９８〜９９.５原子％とすることが好ましい。
【００７３】
高透過率を確保するために、半透明反射層３０の厚さは、５０ｎｍ以下が好ましく、３０ｎｍ以下がより好ましく、２０ｎｍ以下が更に好ましい。但し、第１記録層２０がスペーサ層４０により影響されないようにある程度の厚さが必要であることから、３ｎｍ以上が好ましく、５ｎｍ以上がより好ましい。
【００７４】
半透明反射層３０は、例えば、スパッタ法、イオンプレーティング法、化学蒸着法、真空蒸着法により形成することができる。
【００７５】
スペーサ層４０は、半透明反射層３０と第２記録層５０とを離隔する透明な層である。スペーサ層４０の第２記録層５０側の面には、基板１０と同様に、第２記録層５０用のグルーブ４２が形成されている。第１記録層２０と第２記録層５０とに別々にフォーカスサーボをかけるために、スペーサ層４０の厚みをある程度厚くして、両記録層間の距離が確保される。具体的には、スペーサ層４０の膜厚は５μｍ以上が好まく、１０μｍ以上がより好ましい。但し、スペーサ層４０が厚すぎると２層の記録層にフォーカスサーボを合わせるのに時間を要し、また対物レンズの移動距離も長くなり、さらに、硬化に時間を要し生産性が低下するなどの問題があるため、スペーサ層４０の厚さは、１００μｍ以下が好ましい。
【００７６】
スペーサ層４０は、例えば、熱可塑性樹脂や、熱硬化性樹脂等の樹脂で形成される。スペーサ層４０は単層であってもよいし、多層構造を有していてもよい。スペーサ層４０は、例えば、未硬化の熱硬化性樹脂又はこれを溶剤に溶解した塗布液を半透明反射膜３０上に塗布してから塗膜を乾燥し、必要に応じて加熱、露光等することによって形成することができる。このとき、２Ｐ法等によりグルーブ４２を形成させることができる。この場合の塗布方法としては、スピンコート法、キャスト法、スクリーン印刷等の塗布法等が挙げられる。
【００７７】
反射層６０は、記録光及び再生光を反射するために設けられている。反射層６０としては、例えば、金属または合金の薄膜を採用できる。金属及び合金としては、金（Ａｕ）、銅（Ｃｕ）、アルミニウム（Ａｌ）、銀（Ａｇ）、ＡｇＣｕなどが挙げられる。反射層６０の厚さは１０〜３００ｎｍであることが好ましい。反射層６０は、蒸着、スパッタ等により形成させることができる。
【００７８】
接着層７０は、ダミー基板８０と反射層６０とを接着する層である。接着層７０の膜厚は、十分な接着力を保ちつつ、十分な生産性をうるべく通常２μｍ以上が好ましく、５μｍ以上がより好ましい。接着層７０は、ホットメルト接着剤、紫外線硬化型接着剤、加熱硬化型接着剤、粘着型接着剤、感圧式両面テープ等で形成される。
【００７９】
本発明に係る光記録媒体は、上記のような構成に限定されないことは言うまでもない。例えば、接着層７０と反射層６０との間に、接着層７０を構成する材料によって反射層６０が侵されることを防止するための保護層を設けることもできる。また、半透明反射層３０と第１記録層２０との間や、半透明反射層３０とスペーサ層４０との間に、反射率の向上、記録特性の改善、密着性の向上等のために公知の無機系または有機系の中間層、接着層等を設けることもできる。記録層は１層だけでもよいし、３層以上あってもよい。
【実施例】
【００８０】
以下、実施例及び比較例を挙げて本発明についてより具体的に説明する。ただし、本発明は以下の実施例に限定されるものではない。
【００８１】
（実施例１）
上記式（Ｔ２０）のトリメチンシアニン色素（以下「色素Ｔ２０」という。）と表１中のＮｏ．Ｃ５のキレート化合物（以下「色素Ｃ５」という。）との塩からなる光記録材料を、その濃度が１．０質量％となるように２，２，３，３−テトラフルオロプロパノールに溶解した混合液を準備した。この混合液を、プリグルーブ（深さ０．１６μｍ、幅０．３０μｍ、グル−ブピッチ０．７４μｍ）が形成されたポリカーボネート樹脂基板上に塗布し、乾燥して、第１記録層（厚さ１３０ｎｍ、以下「Ｌ０」という。）を形成した。次いで、Ｌ０上に、Ａｇ−Ｂｉ合金からなる半透明反射層（厚さ１５ｎｍ）をスパッタ法により形成し、半透明反射層上に、ポリオレフィンの透明樹脂からなるスタンパー（深さ０．１７μｍ、幅０．３０μｍ、グループピッチ０．７４μｍ）を用いて表面にグルーブが形成されたスペーサ層を、通常の接着剤を使用して形成させた。続いて、グルーブが形成されたスペーサ層上にＬ０と同じ光記録材料を用いて第２記録層（厚さ１３０ｎｍ、以下「Ｌ１」という。）を形成し、その上にスパッタ法によりＡｇからなる反射層（厚さ８５ｎｍ）を形成した。そして、反射層上に紫外線硬化型のアクリル樹脂からなる透明な保護層（厚さ５μｍ）を形成して、２層の記録層を備える光記録ディスクを得た。
【００８２】
得られた光記録ディスクに対し、波長６５５ｎｍのレーザー光を用いて線速３．８４ｍ／ｓ（等倍速に相当）で信号を記録し、この信号を波長６５０ｎｍのレーザー光を用いて線速３．８４ｍ／ｓで再生したときのジッターを測定した。このとき、レンズ開口ＮＡは０．６０とした。さらに、耐久性試験のため、得られた光記録ディスクを８０℃、湿度８０％の環境下で１００時間放置した後、再度ジッターを測定した。結果を表２にまとめて示す。
【００８３】
（実施例２）
色素Ｔ２０と色素Ｃ５との塩と、色素Ｔ２０のＰＦ６−塩とを質量比６０：４０で混合した光記録材料を用いてＬ０及びＬ１を形成した他は実施例１と同様にして、光記録ディスクの作製及びその評価を行った。
【００８４】
（実施例３）
色素Ｔ２０と色素Ｃ５との塩と、上記式（Ｔ５５）のトリメチンシアニン色素（以下「色素Ｔ５５」という。）のＰＦ６−塩とを質量比６０：４０で混合した光記録材料を用いてＬ０を形成し、色素Ｔ２０と色素Ｃ５との塩と、色素Ｔ５５のＰＦ６−塩とを質量比７０：３０で混合した光記録材料を用いてＬ１を形成した他は実施例１と同様にして、光記録ディスクの作製及びその評価を行った。
【００８５】
（実施例４）
色素Ｔ２０と色素Ｃ５との塩と、色素Ｔ２０のＰＦ６−塩とを質量比６０：４０で混合した光記録材料を用いてＬ０を形成し、色素Ｔ２０と色素Ｃ５との塩と、色素Ｔ５５のＰＦ６−塩とを質量比６５：３５で混合した光記録材料を用いてＬ１を形成した他は実施例１と同様にして、光記録ディスクの作製及びその評価を行った。
【００８６】
（実施例５）
色素Ｔ２０と色素Ｃ５との塩からなる光記録材料を用いてＬ０を形成し、色素Ｔ５５と色素Ｃ５との塩と、色素Ｔ２０のＰＦ６−塩とを質量比５０：５０で混合した光記録材料を用いてＬ１を形成した他は実施例１と同様にして、光記録ディスクの作製及びその評価を行った。
【００８７】
（比較例１）
下記式（Ｔ０）で表されるトリメチンシアニン色素（以下「色素Ｔ０」という。）と色素Ｃ５との塩からなる光記録材料を用いてＬ０及びＬ１を形成した他は実施例１と同様にして、光記録ディスクの作製及びその評価を行った。
【００８８】
【化１７】
2007090576.tif 000019
【００８９】
（比較例２）
色素Ｔ０と色素Ｃ５との塩と、色素Ｔ０のＰＦ６−塩とを質量比６０：４０で混合した光記録材料を用いてＬ０及びＬ１を形成した他は実施例１と同様にして、光記録ディスクの作製及びその評価を行った。
【００９０】
【表２】
2007090576.tif 000020
【００９１】
表２に示すように、アリル基を有するトリメチンシアニン色素を用いた実施例の光記録ディスクは、優れたジッター特性を示した。また、高湿熱条件下の耐久性試験後も優れたジッターが維持されており、保存安定性にも優れていることが確認された。これに対して、アリル基を有しないトリメチンシアニン色素を用いた比較例の光記録ディスクはジッターが良好でなく、耐久性試験後にはジッターの著しい低下も認められた。すなわち、本発明によれば、良好な感度を有しながら、ジッター及び保存安定性の点でも十分な特性を有する光記録媒体が提供されることが確認された。
【図面の簡単な説明】
【００９２】
【図１】本発明の光記録媒体に係る光記録ディスクの一実施形態示す断面図である。
【符号の説明】
【００９３】
１０…基板、２０…第１記録層、３０…半透明反射層、４０…スペーサ層、５０…第２記録層、６０…反射層、７０…接着層、８０…ダミー基板、１２、４２…グルーブ、１００…光記録録媒体。
【図１】
2007090576.tif 000026